"式1の第四級アンモニウムポリマーであって、式中、NR3が、第三級アミンであり、ここでRがC1-C4アルキル鎖であり;あるいはNR3が窒素原子を有する5員若しくは6員の複素環化合物であり、Xが、不活性のアルキルスルホネート、又は求核性を有しない過フッ化物イオンであり;ポリスチレンが、スチレン、スチレン誘導体、又はジビニルベンゼンからなるコポリマーである、第四級アンモニウムポリマー。前記式中、NR3が、トリメチルアミン、トリエチルアミン、トリ-n-プロピルアミン、トリ-n-ブチルアミン、N-メチルイミダゾール、及びピリジンからなる群から選択される、請求項1に記載の第四級アンモニウムポリマー。前記式中、Xが、メタンスルホネートOMs、トリフルオロメタンスルホネートOTf、パラ-トルエンスルホネートOTs、パラ-ニトロベンゼンスルホネートONs、テトラフルオロボレートBF4、ヘキサフルオロホスフェートPF6、ヘキサフルオロアンチモネートSbF6、及びN,N-ビストリフルオロメタンスルホニルアミドNTf2からなる群から選択される、請求項1又は2に記載の第四級アンモニウムポリマー。請求項1~3のいずれか1項に記載の中性第四級アンモニウムポリマーの調製のための方法であって、前記第四級アンモニウムポリマーの塩化物が、中間体として、スキーム1:に示される二つの合成経路の群から選択される合成経路により調製され、その後請求項1~3のいずれか1項に記載の第四級アンモニウムポリマーが陰イオン交換により得られる、方法。第四級アンモニウムポリマー1が、スキーム2に示される水性MX溶液中でアンモニウムポリマーの塩化物5の懸濁液の振盪/濾過を繰り返すことにより陰イオン交換法において調製される、請求項1~3のいずれか1項に記載の第四級アンモニウムポリマーの調製のための方法。固相陰イオン抽出のための、請求項1~3のいずれか1項に記載の中性アンモニウムポリスチレンを含むポリマーカートリッジ6。水性溶液に溶解された[18F]フッ化物を、請求項6に記載のポリマーカートリッジに通される、水性溶液から[18F]フッ化物を分離するための方法。溶出液が、3つの成分成分A、成分B、及び成分Cを含み、アルコール溶媒に溶解することにより調製される、請求項6に記載のカートリッジから[18F]を溶出させるための溶出液の調製のための方法。成分Aが、10~20mgの範囲で[18F]フッ化物の相間移動触媒として用いられるK222である、請求項8に記載の方法。前記アルコール溶媒が、第一級アルコール、例えばメタノール、エタノール、n-プロパノール、n-ブタノール、n-ペンタノール、n-ヘキサノール、n-ヘプタノール、及びn-オクタノール;又は第二級アルコール、例えばイソプロパノール、イソブタノール、イソアミルアルコール、及び3-ペンタノール;又は第三級アルコール、例えばt-ブタノール、t-アミルアルコール、2,3-ジメチル-2-ブタノール、2-トリフルオロメチル-2-プロパノール、3-メチル-3-ペンタノール、3-エチル-3-ペンタノール、2-メチル-2-ペンタノール2-emthyl-2-pentanol、2,3-ジメチル-3-ペンタノール、2,4-ジメチル-2-ペンタノール、2-メチル-2-ヘキサノール、2-シクロプロピル-2-プロパノール、2-シクロプロピル-2-ブタノール、2-シクロプロピル-3-メチル-2-ブタノール、1-メチルシクロペンタノール、1-エチルシクロペンタノール、1-プロピルシクロペンタノール、1-メチルシクロヘキサノール、1-エチルシクロヘキサノール、1-メチルシクロヘプタノールからなる群から選択される、請求項8又は9に記載の方法。請求項6に記載のポリマーカートリッジに捕捉された[18F]フッ化物を放出するためのプロセスであって、ポリマーカートリッジに捕捉された[18F]フッ化物を、蒸留水0.5~5.0mLとアルコール0.5~5.0mlで順に洗浄し、その後、請求項8~10のいずれか1項に記載の調製された溶出液で溶出させる、プロセス。[18F]フッ化物を含む溶出された溶液の蒸発のためのプロセスであって、請求項8~10のいずれか1項に記載の方法による請求項6に記載のポリマーカートリッジから溶出された溶液を、N2又はHeガスの緩流及び低真空を用いて60~120°Cにおいて1~3分間加熱し、アセトニトリル0.5~1.0mLの添加後、水を含む全ての溶媒が共沸的に完全に除去されるまで繰り返す、プロセス。求核的[18F]フッ化が、請求項1~3のいずれか一項に記載の第四級アンモニウムポリマーを用いた分離方法により得られる[18F]を用いて行なわれる、求核的[18F]フッ化のためのプロセス。[18F]-FDG、[18F]-CIT、[18F]-FLT、[18F]-FMISO、[18F]-BAY94-9172、[18F]-FDDNP、又は[18F]-AV-45の前駆体が、フッ素化されてそれぞれ[18F]-FDG、[18F]-CIT、[18F]-FLT、[18F]-FMISO、[18F]-BAY94-9172、[18F]-FDDNP、又は[18F]-AV-45を得る、請求項13に記載の方法。以下のステップ:aステップ1-固相抽出により、請求項1~3のいずれか一項に記載の第四級アンモニウムポリマーを用いた[18F]フッ化物イオンの分離;bステップ2-K222、KOMs又はKOTf又はK3PO4、及びTBAHCO3又はTBAOH、又はKOH、又はK2CO3、又はKHCO3を含むアルコール溶液の調製;cステップ3-ステップ3のアルコール溶液を用いた、ステップ1のポリマー上に捕捉された[18F]フッ化物イオンの溶出;dステップ4-ステップ4において得られる[18F]フッ化物溶液の蒸発;を含む、[18F]フッ化物を分離及び溶出させ、並びに[18F]フッ化物溶液を迅速に蒸発させるためのプロセス。以下のステップ:aステップ1-請求項1~3のいずれか一項に記載の第四級アンモニウムポリマーの調製;bステップ2-固相抽出による請求項1~3のいずれか一項に記載の第四級アンモニウムポリマーを用いた[18F]フッ化物イオンの分離;cステップ3-K222、KOMs又はKOTf又はK3PO4、及びTBAHCO3又はTBAOH、又はKOH、又はK2CO3、又はKHCO3を含むアルコール溶液の調製;dステップ4-ステップ3のアルコール溶液を用いた、ステップ1のポリマー上に捕捉された[18F]フッ化物イオンの溶出;及びeステップ5-ステップ4において得られる[18F]フッ化物溶液の蒸発;を含む、[18F]フッ化物を分離及び溶出させ、並びにフッ化物溶液を迅速に蒸発させるためのプロセス。請求項15又は16に記載のプロセスを含む、求核的[18F]フッ素化の方法。[18F]-FDG、[18F]-CIT、[18F]-FLT、[18F]-FMISO、[18F]-BAY94-9172、[18F]-FDDNP、又は[18F]-AV-45の前駆体が、フッ素化されてそれぞれ[18F]-FDG、[18F]-CIT、[18F]-FLT、[18F]-FMISO、[18F]-BAY94-9172、[18F]-FDDNP、又は[18F]-AV-45を得る、請求項17に記載の方法。発明の目的本発明は、効率的な求核的[18F]フッ素化反応のための[18F]フッ化物の前処理に関する。本発明は、安定的な中性イオン性ポリマーを提供する。本発明は、前記中性イオン性ポリマーの合成のための方法を更に提供する。本発明は、前記イオン性ポリマーを充填することによるカートリッジを提供する。本発明は、O-18に富む水から[18F]フッ化物を分離するための方法を更に提供する。本発明は、前記カートリッジ中に捕捉された[18F]フッ化物を放出するための揮発性溶液を提供する。本発明は、揮発性溶出液を作製するための方法を更に提供する。本発明は、前記溶出液を用いた前記カートリッジ中に捕捉された[18F]フッ化物を放出するための方法を提供する。本発明は、前記カートリッジ及び前記溶出液を用いた蒸発時間を減少させるための方法を更に提供する。本発明は、蒸発時間を減少させることによる求核的[18F]フッ素化の放射化学的収率RCYを増加させるための方法を提供する。本発明は、塩基性の低い溶出液を用いることによる、求核的[18F]フッ素化のRCYを増加させるための方法を更に提供する。本発明は、求核的[18F]フッ素化条件の塩基性を減少させることによる、精製を簡便にするための前駆体の量を減少させるための方法を提供する。詳細な説明本発明は、一般的に、液体反応溶媒中て行なわれる求核的[18F]フッ素化に関する。図1に示すように、本発明は二つの重要な先進技術を含む。一つは、非求核性かつ塩基性である中性対陰イオンを有する第四級アンモニウムポリスチレンについてである。他方は、K222、KOMs又はKOTf、又はK3PO4、及びTBAHCO3又はTBAOH、又はKOH、又はK2CO3、又はKHCO3からなる揮発性溶出液についてである。本発明は、[18F]フッ化物の放射活性を保持するために[18F]フッ素化溶液の調製を短時間で達成するのみならず、選択的な[18F]フッ素化のための塩基性の低い[18F]フッ化物溶液を製造する。本発明の詳細を下記に記載する。本発明の本文において、一連の第四級アンモニウムポリマーは、式1に示すとおりである。[式中、Rは、C1-C4アルキル鎖;窒素原子を有する5員若しくは6員の複素環化合物から選択され、Xは、不活性のアルキルスルホネート、又は求核性を有しない過フッ化物イオンであり;ポリスチレンは、スチレン、スチレン誘導体、及びジビニルベンゼンDVBからなるコポリマーである]より詳細には、NR3は、トリメチルアミン、トリエチルアミン、トリ-n-プロピルアミン、トリ-n-ブチルアミン、N-メチルイミダゾール、及びピリジンからなる群から選択される。Xは、メタンスルホネートOMs、トリフルオロメタンスルホネートOTf、パラ-トルエンスルホネートOTs、パラ-ニトロベンゼンスルホネートONs、テトラフルオロボレートBF4、ヘキサフルオロホスフェートPF6、ヘキサフルオロアンチモネートSbF6、及びN,N-ビストリフルオロメタンスルホニルアミドNTf2からなる群から選択される。ポリスチレンは、スチレン、スチレン誘導体からなる不溶性コポリマーであり、それは10~90v/vのジビニルベンゼンで架橋されている。本発明の実施形態では、前記ポリマーは、スキーム1に示すように、二つの合成経路により調製されてもよい。第一の経路上の矢印は、タンデムな二つのステップを含む。4-ビニルベンジルアンモニウムクロリド3中間体を、4-ビニルベンジルクロリド2と上記に定義される過剰な第三級アミンとの反応により、合成するステップ1。中間体3を、精製することなく、アゾビスイソブチロニトリルAIBNにより開始されるジビニルベンゼン架橋剤でその場でポリマー化し、固体ポリスチレン5を与えるステップ2。最初のステップにおいて、反応溶媒を、THF、CCl4、CHCl3、1,2-ジクロロエタン、アセトニトリル、DMF、DMSO、及び水からなる群から選択する。水とDMFの混合された溶媒は、反応溶媒として適切である。ステップ1における反応を、50°Cで3~12時間行う。第二のステップでは、該反応を70°Cで3~12時間行う。第二の経路下の矢印は、二つの分かれたステップを含む。4-ビニルベンジルクロリド2を、AIBNにより開始されるDVB架橋剤でポリマー化し、固体ポリスチレン4を与え、それを、洗浄し、ソックスレー装置を用いて固相抽出することにより精製するステップ3。アンモニウムポリマーの塩化物5を、ポリマー4と上記で定義される過剰な第三級アミンの四級化により調製するステップ4。ステップ3では、反応溶媒は、THF、CCl4、CHCl3、1,2-ジクロロエタン、モノクロロベンゼン、アセトニトリル、DMF、DMSO、及び水からなる群から選択される。モノクロロベンゼン又はDMFは、反応溶媒として好適である。ステップ3における反応は、70°Cで3~12時間行なわれる。ステップ4では、反応溶媒は、THF、CCl4、CHCl3、1,2-ジクロロエタン、アセトニトリル、DMF、DMSO、及び水からなる群から選択される。ステップ4における反応は、70°Cで3~24時間行なわれる。本発明の実施形態では、アンモニウムポリマーの塩化物5は、スキーム2に示されるように、塩化物から不活性なX陰イオンへの陰イオン交換のために水性MX溶液で処理される。スキーム2では、Mは、リチウムLi、ナトリウムNa、カリウムK、1-n-ブチル-3-メチルイミダゾリウム[bmim]、ピリジニウム、置換されたピリジニウム、ホスホニウム、及びNR4R=Me、Et、n-Pr、n-Buからなる群から選択される。陰イオン交換法は、以下の通りに行なわれる。1アンモニウムポリマーの塩化物5を、ポリエチレンフリットを備えたファンネル又はシリンジに入れる。2水性MX溶液をファンネル又はシリンジに添加する。3懸濁液を3~10分間よく撹拌する。4溶液を減圧下で濾過する。5得られたポリマーを蒸留水で洗浄する。62~5のステップを数回繰り返す。7ポリマーをアセトンで洗浄し、真空下で乾燥させる。本発明の実施形態では、前記ポリマー1は、[18F]フッ化物を分離するため、そして塩基性の低い[18F]フッ化物溶液を調製するために、より安定的で効率的な固相抽出カートリッジを作製するために用いられる。前記カートリッジから溶出する[18F]フッ化物の完全な放出及び迅速な蒸発のために効果的な溶出液は、K222、KOMs又はKOTf又はK3PO4、及びTBAHCO3又はTBAOH、又はKOH、又はK2CO3、又はKHCO3を含むことにより調製される。ここで、K222は、求核的[18F]フッ素化において最も効果的な相間移動触媒であり;KOMs及びKOTfは、[18F]フッ化物の完全な固相抽出のためのKPアプリケーション10-2008-0078233に開示されるTBAOMsの代わりの不活性陰イオン源であり;K3PO4、TBAHCO3、TBAOH、KOH、K2CO3、及びKHCO3は、反応溶液を塩基性に保つために用いられる。これらの化合物は、第一級アルコール、例えばメタノール、エタノール、n-プロパノール、n-ブタノール、n-ペンタノール、n-ヘキサノール、n-ヘプタノール、及びn-オクタノール;又は第二級アルコール、例えばイソプロパノール、イソブタノール、イソアミルアルコール、及び3-ペンタノール;又は第三級アルコール、例えばt-ブタノール、t-アミルアルコール、2,3-ジメチル-2-ブタノール、2-トリフルオロメチル-2-プロパノール、3-メチル-3-ペンタノール、3-エチル-3-ペンタノール、2-メチル-2-ペンタノール2-emthyl-2-pentanol、2,3-ジメチル-3-ペンタノール、2,4-ジメチル-2-ペンタノール、2-メチル-2-ヘキサノール、2-シクロプロピル-2-プロパノール、2-シクロプロピル-2-ブタノール、2-シクロプロピル-3-メチル-2-ブタノール、1-メチルシクロペンタノール、1-エチルシクロペンタノール、1-プロピルシクロペンタノール、1-メチルシクロヘキサノール、1-エチルシクロヘキサノール、1-メチルシクロヘプタノールからなる群から選択されるアルコール溶媒に希釈される。本発明の実施形態では、前記ポリマーカートリッジから溶出した[18F]フッ化物溶液を、N2又はHeガスの還流かつ低真空下で、蒸発させる。少量の水は、N2又はHeガスを還流かつ低真空下で、アセトニトリルとの共沸蒸発により取り除かれる。本発明の内容は、下記の実施例に限定されない。実施例実施例1:トリメチルアンモニウムクロリドポリスチレン5-1の合成水0.5mLとDMF5.0mLの混合溶液中に4-ビニルベンジルクロリド2、1.00mL、7.096mmolを溶解後、40トリメチルアミン水溶液2.098mL、14.190mmolを該溶液に添加した。該反応混合物を、50°Cで3時間撹拌し、N-4-ビニルベンジルトリメチルアンモニウムクロリド3-1を得たステップ1。室温に冷却後、ジビニルベンゼン2.00mL、11.233mmol及びAIBN301mg、1.833mmolを添加し、完全に溶解させた。該反応混合物を70°Cで5時間加熱し、その後室温に冷却した。得られたポリマー固体5-1を荒く押し砕き、400メッシュの篩に移し、その後、アセトンで数回洗浄したステップ2。ポリマー固体5-1を大気圧下で乾燥させた後、それはすり鉢でひかれ、小粒子を得て、その後積み重ねられた4つの異なる篩を用いて、粒子径により分類し、トリメチルアンモニウムクロリドポリスチレン5-1;50~100メッシュ:2.25g、100~200メッシュ:0.248g、200~400メッシュ-0.208gを得た。実施例2:トリエチルアンモニウムクロリドポリスチレン5-2の合成上記の実施例1のトリメチルアミンの代わりにトリエチルアミン1.978mL、14.190mmolを用いて、実施例1と同一の手順及び反応スケールに従って、トリエチルアンモニウムクロリドポリスチレン5-2を以下のように得た;50~100メッシュ:2.374g、100~200メッシュ:0.487g、200~400メッシュ:0.221g。実施例3:N-メチルイミダゾリウムクロリドポリスチレン5-3の合成上記の実施例1のトリメチルアミンの代わりにN-メチルイミダゾール1.131mL、14.190mmolを用いて、実施例1と同一の手順及び反応スケールに従って、N-メチルイミダゾリウムクロリドポリスチレン5-3を以下のように得た;50~100メッシュ:1.120g、100~200メッシュ:1.377g、200~400メッシュ:0.189g。実施例4:ピリミジニウムクロリドポリスチレン5-4の合成上記の実施例1のトリメチルアミンの代わりにピリジン1.148mL、14.190mmolを用いて、実施例1と同一の手順及び反応スケールに従って、ピリミジニウムクロリドポリスチレン5-4を以下のように得た;50~100メッシュ:1.719g、100~200メッシュ:0.206g、200~400メッシュ:0.582g。実施例1~4から得られる4つのアンモニウムポリマーの塩化物の元素分析を得て、レジンのアンモニウムイオンの量を、表1に示すように、窒素含量に基づいて計算した。実施例5.トリメチルアンモニウムメタンスルホネートポリスチレン1-1の調製実施例1から得られるポリマー5-1100~200メッシュ、200mgを、ポリエチレンフリットを備えたシリンジに入れた。蒸留水10mLをシリンジに添加し、1分後に溶出させた。シリンジを0.2MNaOMs水溶液5mLでフラッシュし、蓋をしっかり締め、その後3分間振盪した。該溶液を減圧下での濾過により除去し、該レジンを蒸留水で洗浄した。イオン交換プロセスを4回繰り返した後、該レジンを蒸留水5mLx5及びアセトン5mLx5で洗浄し、その後真空下で乾燥させ、トリメチルアンモニウムメタンスルホネートポリスチレン1-1、235mgを得た。実施例6.トリエチルアンモニウムメタンスルホネートポリスチレン1-2の調製ポリマー5-2100~200メッシュ、200mgから、トリエチルアンモニウムメタンスルホネートポリスチレン1-2、222mgを実施例5と同一の手順に従って調製した。実施例7.N-メチルイミダゾリウムメタンスルホネートポリスチレン1-3の調製ポリマー5-3100~200メッシュ、200mgから、N-メチルイミダゾリウムメタンスルホネートポリスチレン1-3、225mgを実施例5と同一の手順に従って調製した。実施例8.ピリジニウムメタンスルホネートポリスチレン1-4の調製ポリマー5-4100~200メッシュ、200mgから、N-メチルイミダゾリウムメタンスルホネートポリスチレン1-4、220mgを実施例5と同一の手順に従って調製した。実施例9.中性アンモニウムポリスチレンを含むポリマーカートリッジの調製20mg~100mgに及ぶ中性アンモニウムメタンスルホネートポリマー1を、ポリエチレンフリットを備えたカートリッジに充填した。ポリマー1-1を充填することより、ポリマーカートリッジ6-1を調製した。ポリマー1-2を充填することより、ポリマーカートリッジ6-2を調製した。ポリマー1-3を充填することより、ポリマーカートリッジ6-3を調製した。ポリマー1-4を充填することより、ポリマーカートリッジ6-4を調製した。実施例10.溶出液の調製カートリッジ中に捕捉された[18F]フッ化物を放出するための溶出液は、3つの成分を含むことにより調製され、アルコール溶媒に溶解した。成分A:Kryptofix2,2,2K222;10~20mg成分B:水中0.05~0.2MKOMs、KOTf、又はK3PO4;0.05~0.2mL成分C:TBAHCO31~20μL、TBAOH1~20μL、又は0.05~0.2MKOH、K2CO3、又はKHCO3;0.01~0.2mL各成分を、各群A、B及びCから選択し、一緒に混合し、以下のいくつかの溶出液を作製した。溶出液A1Kryptofix2,2,2K222;10~20mg2水中0.2MKOMs;0.05~0.2mL3TBAHCO3;1~20μL4アルコール;1mL溶出液B1Kryptofix2,2,2K222;10~20mg2水中0.2MKOTf;0.05~0.2mL3TBAHCO3;1~20μL4アルコール;1mL溶出液C1Kryptofix2,2,2K222;10~20mg2水中0.2MK3PO4;0.05~0.2mL3TBAHCO3;1~20μL4アルコール;1mL溶出液D1Kryptofix2,2,2K222;10~20mg2水中0.2MKOMs;0.05~0.2mL3TBAOH;1~20μL4アルコール;1mL溶出液E1Kryptofix2,2,2K222;10~20mg2水中0.2MKOMs;0.05~0.2mL3水中0.05~0.2MKOH;0.01~0.2mL4アルコール;1mL溶出液F1Kryptofix2,2,2K222;10~20mg2水中0.2MKOMs;0.05~0.2mL3水中0.05~0.2MK2CO3;0.01~0.2mL4アルコール;1mL溶出液G1Kryptofix2,2,2K222;10~20mg2水中0.2MKOMs;0.05~0.2mL3水中0.05~0.2MKHCO3;0.01~0.2mL4アルコール;1mL実施例11.アルコール溶出液溶出液Aを用いたカートリッジ中に捕捉された[18F]フッ化物の溶出試験希釈した水性[18F]フッ化物溶液約3~6mCiが本発明により調製したカートリッジ6-1~6-4に通され、[18F]フッ化物が捕捉された。[18F]フッ化物を捕捉されたカートリッジを蒸留水1.0mL及びメタノール溶媒1.0mLで順に洗浄した。カートリッジ中に捕捉された[18F]フッ化物を、本発明において調製した溶液溶出液Aを溶出することにより放出した。カートリッジから放出された[18F]フッ化物の量を、0.1mLごとに計測した。本発明を用いた溶出の結果を表3に要約する。各ステップは以下のように記載される。ステップ1-前記カートリッジに通して[18F]フッ化物溶液を溶出後、カートリッジに残存する放射活性全ての場合において、放射活性は濾液において検出されなかった。ステップ2-蒸留水1.0mLで洗浄後のカートリッジから放出された放射活性。ステップ3-メタノール1.0mLで洗浄後のカートリッジから放出された放射活性。ステップ4~13-本発明において調製された各0.1mLのアルコール溶出液を用いて溶出した後のカートリッジから放出された放射活性。ステップ14-ステップ13後にカートリッジに残存する放射活性。溶出試験のこの結果を、図2に示す。実施例12.アルコール溶出液溶出液A~溶出液Cを用いたカートリッジ6-3に捕捉された[18F]フッ化物の溶出試験各ステップは以下のように記載される。ステップ1-前記カートリッジに通して[18F]フッ化物溶液を溶出後、カートリッジに残存する放射活性100全ての場合において、放射活性は濾液において検出されなかった。ステップ2-蒸留水1.0mLで洗浄後のカートリッジから放出された放射活性。ステップ3-メタノール1.0mLで洗浄後のカートリッジから放出された放射活性。ステップ4~8-本発明において調製された各0.1mLのアルコール溶出液を用いて溶出した後のカートリッジから放出された放射活性。ステップ9-ステップ8後にカートリッジに残存する放射活性。溶出試験のこの結果を、図3に示す。実施例13.本発明を用いた2-[18F]フルオロ-デオキシグルコース[18F]FDG前駆体のフッ素化水性[18F]フッ化物溶液を、本発明のカートリッジ6-3に通した。[18F]フッ化物は、濾液において検出されず、92.1~115.4MBqの[18F]フッ化物がカートリッジに捕捉された。捕捉された[18F]フッ化物を、本発明の溶出A、B又はC液で反応バイアルに溶出させた。カートリッジ中に残った放射活性は、1.85~2.96MBqであった。溶出された溶液を、N2ガスの緩流下で100°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体5mgの溶液を反応バイアルに添加した。反応混合物を、100°Cで10分間加熱し、その後室温に冷却した。放射性-TLCスキャニングは、90.9の放射性標識を示した。実施例14.本発明を用いた[18F]FP-CITの調製水性[18F]フッ化物溶液を、本発明のカートリッジ6-3に通した。[18F]フッ化物は、濾液において検出されず、195.4MBqの[18F]フッ化物がカートリッジに捕捉された。捕捉された[18F]フッ化物を、本発明の溶出液Aで反応バイアルに溶出させた。カートリッジ中に残った放射活性は、11.47MBqであった。溶出された溶液を、N2ガスの緩流下で100°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.05mLの共溶媒に溶解された前駆体4mgの溶液を反応バイアルに添加した。反応混合物を、100°Cで20分間加熱し、その後室温に冷却した。放射性-TLCスキャニングは、86.8の放射性標識を示した。HPLC精製VarianBondclonC18カラム250mmx10mm、H2O:EtOH:Et3H=250:750:2、229nmにおいて4mL/分を行い、67.9の放射化学的収率減衰が補正されたRCYにおいて[18F]FP-CITを得た。HPLC精製を含む全ての調製に50分費やした。実施例15.本発明を用いた[18F]FP-CITの調製水性[18F]フッ化物溶液を、本発明のカートリッジ6-3に通した。[18F]フッ化物は、濾液において検出されず、356.3MBqの[18F]フッ化物がカートリッジに捕捉された。捕捉された[18F]フッ化物を、本発明の溶出液Dで反応バイアルに溶出させた。カートリッジ中に残った放射活性は、54.8MBqであった。溶出された溶液を、N2ガスの緩流下で100°Cで加熱し、揮発性溶媒を除去し、その後、反応バイアルにアセトニトリル0.5mLを添加した。共沸性蒸発を繰り返した。水を含む溶媒の完全な除去は、1分30秒~2分の範囲で行なった。t-アミルアルコール1.0mL及びアセトニトリル0.05mLの共溶媒に溶解された前駆体4mgの溶液を反応バイアルに添加した。反応混合物を、120°Cで20分間加熱し、その後室温に冷却した。放射性-TLCスキャニングは、52.2の放射性標識を示した。HPLC精製を行い、42.4の放射化学的収率減衰が補正されたRCYにおいて[18F]FP-CITを得た。HPLC精製を含む全ての調製に50分費やした。実施例16.本発明を用いた[18F]FP-CITの調製水性[18F]フッ化物溶液を、本発明のカートリッジ6-3に通した。[18F]フッ化物は、濾液において検出されず、207.9MBqの[18F]フッ化物がカートリッジに捕捉された。捕捉された[18F]フッ化物を、本発明の溶出液Eで反応バイアルに溶出させた。カートリッジ中に残った放射活性は、9.25MBqであった。溶出された溶液を、N2ガスの緩流下で100°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.05mLの共溶媒に溶解された前駆体4mgの溶液を反応バイアルに添加した。反応混合物を、100°Cで20分間加熱し、その後室温に冷却した。放射性-TLCスキャニングは、95.1の放射性標識を示した。HPLC精製を行い、49.5の放射化学的収率減衰が補正されたRCYにおいて[18F]FP-CITを得た。HPLC精製を含む全ての調製に51分費やした。実施例17.本発明を用いた[18F]FP-CITの調製水性[18F]フッ化物溶液を、本発明のカートリッジ6-3に通した。[18F]フッ化物は、濾液において検出されず、147.9MBqの[18F]フッ化物がカートリッジに捕捉された。捕捉された[18F]フッ化物を、本発明の溶出液Fで反応バイアルに溶出させた。カートリッジ中に残った放射活性は、1.25MBqであった。溶出された溶液を、N2ガスの緩流下で100°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.05mLの共溶媒に溶解された前駆体4mgの溶液を反応バイアルに添加した。反応混合物を、100°Cで20分間加熱し、その後室温に冷却した。放射性-TLCスキャニングは、53.6の放射性標識を示した。実施例18.本発明を用いた2-[18F]フルオロ-デオキシグルコース[18F]FDGの調製水性[18F]フッ化物溶液を、本発明のカートリッジ6-3に通した。[18F]フッ化物は、濾液において検出されず、214.49MBqの[18F]フッ化物がカートリッジに捕捉された。捕捉された[18F]フッ化物を、本発明の溶出液Aで反応バイアルに溶出させた。カートリッジ中に残った放射活性は、61.5MBqであった。溶出された溶液を、N2ガスの緩流下で100°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体20mgの溶液を反応バイアルに添加した。反応混合物を、100°Cで20分間加熱し、その後室温に冷却した。放射性-TLCスキャニングは、92.8の放射性標識を示した。溶媒を100°Cの加熱下でN2パージすることにより除去した。残余物をアセトニトリル0.5mLに溶解し、その後、水20mLで希釈した。希釈された溶液を、C18SepPakカートリッジに通し、その後、それを2MNaOH水溶液1mLで充填し、加水分解のために2分間室温で放置した。反応混合物を順にIC-HカートリッジとalmuniaNSepPakカートリッジに通し、61.9のRCY減衰が補正されたにおいて2-[18F]フルオロ-デオキシグルコース[18F]FDGを得た。HPLC精製を含む全ての調製に50分費やした。実施例19.本発明を用いた2-[18F]フルオロ-デオキシグルコース[18F]FDGの調製水性[18F]フッ化物溶液を、本発明のカートリッジ6-3に通した。[18F]フッ化物は、濾液において検出されず、148.0MBqの[18F]フッ化物がカートリッジに捕捉された。捕捉された[18F]フッ化物を、本発明の溶出液Eで反応バイアルに溶出させた。カートリッジ中に残った放射活性は、9.25MBqであった。溶出された溶液を、N2ガスの緩流下で100°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体5mgの溶液を反応バイアルに添加した。反応混合物を、120°Cで10分間加熱し、その後室温に冷却した。放射性-TLCスキャニングは、77.7の放射性標識を示した。溶媒を100°Cの加熱下でN2パージすることにより除去した。残余物をアセトニトリル0.5mLに溶解し、その後、水20mLで希釈した。希釈された溶液を、C18SepPakカートリッジに通し、その後、それを2MNaOH水溶液1mLで充填し、加水分解のために2分間室温で放置した。反応混合物を順にIC-HカートリッジとalmuniaNSepPakカートリッジに通し、48.9のRCY減衰が補正されたにおいて2-[18F]フルオロ-デオキシグルコース[18F]FDGを得た。HPLC精製を含む全ての調製に42分費やした。実施例20.本発明を用いた[18F]フルオロチミジン[18F]FLTの調製水性[18F]フッ化物溶液を、本発明のカートリッジ6-3に通した。[18F]フッ化物は、濾液において検出されず、192.3MBqの[18F]フッ化物がカートリッジに捕捉された。捕捉された[18F]フッ化物を、本発明の溶出液Aで反応バイアルに溶出させた。カートリッジ中に残った放射活性は、15.2MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体20mgの溶液を反応バイアルに添加した。反応混合物を、120°Cで20分間加熱し、その後室温に冷却した。放射性-TLCスキャニングは、93.3の放射性標識を示した。溶媒を100°Cの加熱下でN2パージすることにより除去した。残余物をアセトニトリル0.1mLに溶解し、1MHCl水溶液0.5mLで希釈した。希釈された溶液を、C18SepPakカートリッジに通し、その後、それを2MNaOH水溶液1mLで充填し、加水分解のために2分間室温で放置した。反応混合物を順にIC-HカートリッジとalmuniaNSepPakカートリッジに通し、48.9の放射化学的収率減衰が補正されたRCYにおいて2-[18F]フルオロ-デオキシグルコース[18F]FDGを得た。該溶液を85°Cで5分間加熱し、その後2MNaOH水溶液0.25mLで処理した。HPLC精製TSPEconosilC18カラム250mmx10mm、H2O:EtOH=90:10、267nmにおいて5mL/分を行い、48.6の放射化学的収率減衰が補正されたRCYにおいて[18F]FLTを得た。HPLC精製を含む全ての調製に55分費やした。実施例21.本発明を用いた[18F]フルオロチミジン[18F]FLTの調製水性[18F]フッ化物溶液を、本発明のカートリッジ6-3に通した。[18F]フッ化物は、濾液において検出されず、212.7MBqの[18F]フッ化物がカートリッジに捕捉された。捕捉された[18F]フッ化物を、本発明の溶出液Eで反応バイアルに溶出させた。カートリッジ中に残った放射活性は、16.3MBqであった。溶出された溶液をN2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体20mgの溶液を反応バイアルに添加した。反応混合物を、100°Cで10分間加熱し、その後室温に冷却した。放射性-TLCスキャニングは、74.8の放射性標識を示した。実施例22.本発明を用いた[18F]フルオロチミジン[18F]FLTの調製水性[18F]フッ化物溶液を、本発明のカートリッジ6-3に通した。[18F]フッ化物は、濾液において検出されず、375.1MBqの[18F]フッ化物がカートリッジに捕捉された。捕捉された[18F]フッ化物を、本発明の溶出液Gで反応バイアルに溶出させた。カートリッジ中に残った放射活性は、27.9MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体10mgの溶液を反応バイアルに添加した。反応混合物を、100°Cで20分間加熱し、その後室温に冷却した。放射性-TLCスキャニングは、77.5の放射性標識を示した。実施例23.本発明を用いた[18F]フルオロミソニダゾール[18F]FMISOの調製水性[18F]フッ化物溶液を、本発明のカートリッジ6-3に通した。[18F]フッ化物は、濾液において検出されず、145.9MBqの[18F]フッ化物がカートリッジに捕捉された。捕捉された[18F]フッ化物を、本発明の溶出液Aで反応バイアルに溶出させた。カートリッジ中に残った放射活性は、12.4MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体10mgの溶液を反応バイアルに添加した。反応混合物を、120°Cで10分間加熱し、その後室温に冷却した。放射性-TLCスキャニングは、96.1の放射性標識を示した。溶媒を100°Cの加熱下でN2パージすることにより除去した。残余物をアセトニトリル0.1mLに溶解し、1MHCl水溶液0.5mLで希釈した。該溶液を85°Cで5分間加熱し、その後2MNaOH水溶液0.25mLで処理した。HPLC精製TSPEconosilC18カラム250mmx10mm、H2O:EtOH=95:5、254nmにおいて5mL/分を行い、42.3の放射化学的収率減衰が補正されたRCYにおいて[18F]FMISOを得た。HPLC精製を含む全ての調製に45分費やした。実施例24.本発明を用いた[18F]BAY94-9172の調製水性[18F]フッ化物溶液を、本発明のカートリッジ6-3に通した。[18F]フッ化物は、濾液において検出されず、294.2MBqの[18F]フッ化物がカートリッジに捕捉された。捕捉された[18F]フッ化物を、本発明の溶出液Aで反応バイアルに溶出させた。カートリッジ中に残った放射活性は、35.5MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体4mgの溶液を反応バイアルに添加した。反応混合物を、120°Cで10分間加熱し、その後室温に冷却した。放射性-TLCスキャニングは、81.1の放射性標識を示した。溶媒を120°Cの加熱下でN2パージすることにより除去した。残余物をアセトニトリル0.3mLに溶解し、1MHCl水溶液0.5mLで希釈した。該溶液を120°Cで5分間加熱し、その後2MNaOH水溶液0.25mLで処理した。HPLC精製VarianGeminiC18カラム250mmx10mm、0.1Mギ酸アンモニウム:MeCN=40:60、254nmにおいて4mL/分を行い、58.1の放射化学的収率減衰が補正されたRCYにおいて[18F]BAY94-9172を得た。HPLC精製を含む全ての調製に60分費やした。実施例25.本発明を用いた[18F]BAY94-9172の調製水性[18F]フッ化物溶液を、本発明のカートリッジ6-3に通した。[18F]フッ化物は、濾液において検出されず、154.3MBqの[18F]フッ化物がカートリッジに捕捉された。捕捉された[18F]フッ化物を、本発明の溶出液Dで反応バイアルに溶出させた。カートリッジ中に残った放射活性は、13.0MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体4mgの溶液を反応バイアルに添加した。反応混合物を、120°Cで20分間加熱し、その後室温に冷却した。放射性-TLCスキャニングは、86.91の放射性標識を示した。溶媒を120°Cの加熱下でN2パージすることにより除去した。残余物をアセトニトリル0.3mLに溶解し、1MHCl水溶液0.5mLで希釈した。該溶液を120°Cで5分間加熱し、その後2MNaOH水溶液0.25mLで処理した。HPLC精製VarianGeminiC18カラム250mmx10mm、0.1Mギ酸アンモニウム:MeCN=40:60、254nmにおいて4mL/分を行い、68.9の放射化学的収率減衰が補正されたRCYにおいて[18F]BAY94-9172を得た。HPLC精製を含む全ての調製に60分費やした。実施例26.本発明を用いた[18F]BAY94-9172の調製水性[18F]フッ化物溶液を、本発明のカートリッジ6-3に通した。[18F]フッ化物は、濾液において検出されず、173.2MBqの[18F]フッ化物がカートリッジに捕捉された。捕捉された[18F]フッ化物を、本発明の溶出液Gで反応バイアルに溶出させた。カートリッジ中に残った放射活性は、1.48MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体4mgの溶液を反応バイアルに添加した。反応混合物を、120°Cで20分間加熱し、その後室温に冷却した。放射性-TLCスキャニングは、86.9の放射性標識を示した。溶媒を120°Cの加熱下でN2パージすることにより除去した。残余物をアセトニトリル0.3mLに溶解し、1MHCl水溶液0.5mLで希釈した。該溶液を120°Cで5分間加熱し、その後2MNaOH水溶液0.25mLで処理した。HPLC精製を行い、52.2の放射化学的収率減衰が補正されたRCYにおいて[18F]BAY94-9172を得た。HPLC精製を含む全ての調製に60分費やした。実施例27.本発明を用いた[18F]FDDNPの調整水性[18F]フッ化物溶液を、本発明のカートリッジ6-3に通した。[18F]フッ化物は、濾液において検出されず、330.8GBqの[18F]フッ化物がカートリッジに捕捉された。捕捉された[18F]フッ化物を、本発明の溶出液Aで反応バイアルに溶出させた。カートリッジ中に残った放射活性は、43.3MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体2mgの溶液を反応バイアルに添加した。反応混合物を、100°Cで5分間加熱し、その後室温に冷却した。放射性-TLCスキャニングは、92.4の放射性標識を示した。HPLC精製VarianEconosilC18カラム250mmx10mm、50mMトリエチルアンモニウムホスフェート:MeCN=40:60、254nmにおいて4mL/分を行い、48.5の放射化学的収率減衰が補正されたRCYにおいて[18F]FDDNPを得た。HPLC精製を含む全ての調製に61分費やした。実施例28.本発明を用いた[18F]FDDNPの調製水性[18F]フッ化物溶液を、本発明のカートリッジ6-3に通した。[18F]フッ化物は、濾液において検出されず、259.8GBqの[18F]フッ化物がカートリッジに捕捉された。捕捉された[18F]フッ化物を、本発明の溶出液Fで反応バイアルに溶出させた。カートリッジ中に残った放射活性は、23.3MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体2mgの溶液を反応バイアルに添加した。反応混合物を、100°Cで5分間加熱し、その後室温に冷却した。放射性-TLCスキャニングは、85.1の放射性標識を示した。HPLC精製VarianEconosilC18カラム250mmx10mm、50mMトリエチルアンモニウムホスフェート:MeCN=40:60、254nmにおいて4mL/分を行い、48.5の放射化学的収率減衰が補正されたRCYにおいて[18F]FDDNPを得た。HPLC精製を含む全ての調製に61分費やした。実施例29.本発明を用いた[18F]FDDNPの調製水性[18F]フッ化物溶液を、本発明のカートリッジ6-3に通した。[18F]フッ化物は、濾液において検出されず、210.7GBqの[18F]フッ化物がカートリッジに捕捉された。捕捉された[18F]フッ化物を、本発明の溶出液Gで反応バイアルに溶出させた。カートリッジ中に残った放射活性は、16.3MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体2mgの溶液を反応バイアルに添加した。反応混合物を、100°Cで5分間加熱し、その後室温に冷却した。放射性-TLCスキャニングは、95.9の放射性標識を示した。HPLC精製を含む全ての調製に65分費やした。実施例30.本発明を用いた[18F]AV-45の調製水性[18F]フッ化物溶液を、本発明のカートリッジ6-3に通した。[18F]フッ化物は、濾液において検出されず、2.49GBqの[18F]フッ化物がカートリッジに捕捉された。捕捉された[18F]フッ化物を、本発明の溶出液Aで反応バイアルに溶出させた。カートリッジ中に残った放射活性は、51.8MBqであった。溶出された溶液を、N2ガスの緩流下で120°Cで加熱し、揮発性溶媒を除去し、その後、反応バイアルにアセトニトリル0.5mLを添加した。共沸性蒸発を繰り返した。水を含む溶媒の完全な除去は、1分30秒~2分を要した。t-アミルアルコール1.0mL及びアセトニトリル0.1mLの共溶媒に溶解された前駆体4mgの溶液を反応バイアルに添加した。反応混合物を、120°Cで20分間加熱し、その後室温に冷却した。放射性-TLCスキャニングは、92.4の放射性標識を示した。該溶媒を、120°Cの加熱下でN2パージすることにより除去した。残余物をアセトニトリル0.3mLに溶解し、その後、1MHCl水溶液0.5mLで希釈した。該溶液を120°Cで5分間加熱し、その後、2MNaOH水溶液0.25mLで処理した。HPLC精製を行い、59.4の放射化学的収率減衰が補正されたRCYにおいて[18F]AV-45を得た。HPLC精製を含む全ての調製に81分費やした。特に、本発明は、以下に関する。1.以下のステップ:aステップ1-第四級アンモニウムポリマー式1の調製;bステップ2-固相抽出による第四級アンモニウムポリマー式1を用いた[18F]フッ化物イオンの分離;cステップ3-K222、KOMs又はKOTf又はK3PO4、及びTBAHCO3又はTBAOH、又はKOH、又はK2CO3、又はKHCO3からなるアルコール溶液の調製;dステップ4-ステップ3のアルコール溶液を用いた、ステップ1のポリマー上に捕捉された[18F]フッ化物イオンの溶出;eステップ5-ステップ4において得られる[18F]フッ化物溶液の蒸発;fステップ6-ステップ1~ステップ5の方法を用いた求核的[18F]フッ素化を含む、[18F]フッ化物を分離及び溶出させ、並びにフッ化物溶液を迅速に蒸発させるためのプロセス。2.第四級アンモニウムポリマー[式1][式中、NR3は、C1-C4アルキル鎖;窒素原子を有する5員若しくは6員の複素環化合物を有する第三級アミンであり;Xは不活性のアルキルスルホネート、又は求核性を有しない過フッ化物イオンであり;ポリスチレンは、スチレン、スチレン誘導体、及びジビニルベンゼンからなるコポリマーである]。3.NR3がトリメチルアミン、トリエチルアミン、トリ-n-プロピルアミン、トリ-n-ブチルアミン、N-メチルイミダゾール、及びピリジンからなる群から選択される、1に記載のプロセス。4.XがメタンスルホネートOMs、トリフルオロメタンスルホネートOTf、パラ-トルエンスルホネートOTs、パラ-ニトロベンゼンスルホネートONs、テトラフルオロボレートBF4、ヘキサフルオロホスフェートPF6、ヘキサフルオロアンチモネートSbF6、及びN,N-ビストリフルオロメタンスルホニルアミドNTf2からなる群から選択される、1又は3に記載のプロセス。5.中性第四級アンモニウムポリマーの調製のための方法。6.塩化物イオンを有する第四級アンモニウムポリスチレンが、スキーム1に示される二つの合成経路において調製される、5に記載のプロセス。7.4-ビニルベンジルアンモニウムクロリド3が、4-ビニルベンジルクロリドと第三級アミンとの反応により合成される、6に記載のプロセスステップ1。8.前記第三級アミンが、トリメチルアミン、トリエチルアミン、トリ-n-プロピルアミン、トリ-n-ブチルアミン、N-メチルイミダゾール、及びピリジンからなる群から選択される、7に記載のプロセス。9.アンモニウムクロリドポリスチレン5が、AIBNで開始される、4-ビニルベンジルアンモニウムクロリド3とDVBとのラジカル重合により合成される、6に記載のプロセスステップ2。10.メリフィールド型クロロメチルポリスチレン式4が、AIBNで開始される、4-ビニルベンジルクロリド2とジビニルベンゼンとのラジカル重合により合成される、6に記載のプロセスステップ3。11.アンモニウムクロリドポリスチレン5が、クロロメチルポリスチレン4の第三級アミンとの四級化により合成される、6のステップ4に記載のプロセス。12.第三級アミンが、トリメチルアミン、トリエチルアミン、トリ-n-プロピルアミン、トリ-n-ブチルアミン、N-メチルイミダゾール、及びピリジンからなる群から選択される、11に記載のプロセス。13.アンモニウムクロリドポリスチレンが、>50メッシュ;50~100メッシュ;100~200メッシュ;200~400メッシュ;<400メッシュの様々なサイズの篩を用いて分類される、5に記載のプロセス。14.本発明の第四級アンモニウムポリマーの調製のための方法。15.第四級アンモニウムポリマー1が、スキーム2に示されるように、水性MX溶液中でアンモニウムポリマーの塩化物5の懸濁液の振盪/濾過を繰り返すことにより陰イオン交換法において調製される、14に記載のプロセス。16.Mが、リチウムLi、ナトリウムNa、カリウムK、1-n-ブチル-3-メチルイミダゾリウム[bmim]、ピリジニウム、置換されたピリジニウム、ホスホニウム、及びNR4R=Me、Et、n-Pr、n-Buからなる群から選択される、15に記載のプロセス。17.XがメタンスルホネートOMs、トリフルオロメタンスルホネートOTf、パラ-トルエンスルホネートOTs、パラ-ニトロベンゼンスルホネートONs、テトラフルオロボレートBF4、ヘキサフルオロホスフェートPF6、ヘキサフルオロアンチモネートSbF6、及びN,N-ビストリフルオロメタンスルホニルアミドNTf2からなる群から選択される、15に記載のプロセス。18.前記水性溶媒が、水、又はアセトニトリル、メタノール、エタノール、イソプロパノール、t-ブタノール、アセトン、DMF及びDMSOの水性有機溶媒からなる群から選択される、15に記載のプロセス。19.固相陰イオン抽出のための中性アンモニウムポリスチレンを含む、ポリマーカートリッジ6。20.水性溶液中に溶解した[18F]フッ化物を請求項19に記載のポリマーカートリッジに通過させる、水性溶液から[18F]フッ化物を分離するための方法。21.本発明の溶出液の調製のための方法。22.前記溶出液が、3つの成分成分A、成分B、及び成分Cを含み、アルコール溶媒に溶解されることにより調製される、21に記載のプロセス。23.成分Aが、10~20mgの範囲で[18F]フッ化物の相間移動触媒として用いられるK222である、21及び22に記載のプロセス。24.成分Bが、0.05~0.2mLの範囲で用いられる、0.05~0.2Mの水性KOMs、KOTf、及びK3PO4を含む、21及び22に記載のプロセス。25.成分Cが、1~20μLの範囲で用いられる、TBAHCO3及びTBAOHを含む、21及び22に記載のプロセス。26.成分Cがまた、0.01~0.2mLの範囲で用いられる、0.05~0.2Mの水性KOH、K2CO3、及びKHCO3を含む、21及び22に記載のプロセス。27.溶出液が、アルコール溶媒中の各成分群成分A、成分B、及び成分Cから選択される各成分を含みそして溶解することにより調製される、21及び22に記載のプロセス。28.アルコール溶媒が、第一級アルコール、例えばメタノール、エタノール、n-プロパノール、n-ブタノール、n-ペンタノール、n-ヘキサノール、n-ヘプタノール、及びn-オクタノール;又は第二級アルコール、例えばイソプロパノール、イソブタノール、イソアミルアルコール、及び3-ペンタノール;又は第三級アルコール、例えばt-ブタノール、t-アミルアルコール、2,3-ジメチル-2-ブタノール、2-トリフルオロメチル-2-プロパノール、3-メチル-3-ペンタノール、3-エチル-3-ペンタノール、2-メチル-2-ペンタノール2-emthyl-2-pentanol、2,3-ジメチル-3-ペンタノール、2,4-ジメチル-2-ペンタノール、2-メチル-2-ヘキサノール、2-シクロプロピル-2-プロパノール、2-シクロプロピル-2-ブタノール、2-シクロプロピル-3-メチル-2-ブタノール、1-メチルシクロペンタノール、1-エチルシクロペンタノール、1-プロピルシクロペンタノール、1-メチルシクロヘキサノール、1-エチルシクロヘキサノール、1-メチルシクロヘプタノールからなる群からなる群選択される、21、22、及び27に記載のプロセス。29.ポリマーカートリッジに捕捉された[18F]フッ化物を放出するためのプロセスであって、ポリマーカートリッジに捕捉された[18F]フッ化物を、蒸留水0.5~5.0mLとアルコール0.5~5.0mlで順に洗浄し、その後、請求項21に記載の調製された溶出液で溶出する、プロセス。30.アルコール溶媒が、第一級アルコール、例えばメタノール、エタノール、n-プロパノール、n-ブタノール、n-ペンタノール、n-ヘキサノール、n-ヘプタノール、及びn-オクタノール;又は第二級アルコール、例えばイソプロパノール、イソブタノール、イソアミルアルコール、及び3-ペンタノール;又は第三級アルコール、例えばt-ブタノール、t-アミルアルコール、2,3-ジメチル-2-ブタノール、2-トリフルオロメチル-2-プロパノール、3-メチル-3-ペンタノール、3-エチル-3-ペンタノール、2-メチル-2-ペンタノール2-emthyl-2-pentanol、2,3-ジメチル-3-ペンタノール、2,4-ジメチル-2-ペンタノール、2-メチル-2-ヘキサノール、2-シクロプロピル-2-プロパノール、2-シクロプロピル-2-ブタノール、2-シクロプロピル-3-メチル-2-ブタノール、1-メチルシクロペンタノール、1-エチルシクロペンタノール、1-プロピルシクロペンタノール、1-メチルシクロヘキサノール、1-エチルシクロヘキサノール、1-メチルシクロヘプタノールからなる群からなる群選択される、29に記載のプロセス。31.[18F]フッ化物を含む溶出された溶液の蒸発のためのプロセスであって、ポリマーカートリッジから溶出された溶液を、N2又はHeガスの緩流及びの低真空を用いて60~120°Cにおいて1~3分間加熱し、アセトニトリル0.5~1.0mLを添加後、水を含む全ての溶媒が共沸的に完全に除去されるまで繰り返す、プロセス。32.本発明の方法を用いて行なわれる、求核的[18F]フッ素化のためのプロセス。"